"反応混合物に触媒を添加することを含む、化学反応を触媒する方法であって、前記触媒が、アルキル基である置換基を少なくとも1つは有する三置換ホスフィンを含み、前記反応混合物が、iaイソシアネート官能性材料ならびにbチオール官能性および/もしくはアミン官能性材料;iiaウレトジオンならびにbヒドロキシル官能性、チオール官能性および/もしくはアミン官能性材料;またはiiia無水物およびbヒドロキシル官能性材料を含む方法。前記三置換ホスフィンがトリオクチルホスフィンである、請求項1の方法。前記化学反応が周囲温度で行われる、請求項1に記載の方法。前記化学反応が30°Cより高い温度で行われる、請求項1に記載の方法。前記反応混合物の成分が個別包装で提供され、反応の直前に一つに混合される、請求項1に記載の方法。反応混合物に触媒を添加することを含む、化学反応を触媒する方法であって、前記触媒が、アルキル基である置換基を少なくとも1つは有する三置換ホスフィンを含み、前記反応混合物がマイケル受容体を本質的に含まず、前記反応混合物がiオキサジアジントリオン環を本質的に含まないイソシアネート官能性材料;およびiiヒドロキシル官能性材料を含む方法。前記三置換ホスフィンがトリオクチルホスフィンである、請求項6に記載の方法。前記触媒がスズ化合物をさらに含む、請求項6に記載の方法。前記触媒および前記反応混合物がスズ化合物を本質的に含まない、請求項6に記載の方法。前記ホスフィンが酸でブロックされる、請求項6に記載の方法。前記反応混合物が、コーティングまたは積層フィルムとして基材に塗布され得るか、鋳造され得るか、押出され得るか、圧延され得る粉末または液状硬化性組成物である、請求項6に記載の方法。前記反応混合物が透明な反応生成物を生成する、請求項11に記載の方法。反応混合物に触媒を添加することを含む、化学反応を触媒する方法であって、前記触媒がスズ化合物を本質的に含まず、かつアルキル基である置換基を少なくとも1つは有する三置換ホスフィンを含み、前記反応混合物がマイケル受容体およびスズ化合物を本質的に含まず、前記反応混合物がiイソシアネート官能性材料;およびiiヒドロキシル官能性材料を含む方法。前記三置換ホスフィンがトリオクチルホスフィンである、請求項13に記載の方法。前記反応混合物が、コーティングまたは積層フィルムとして基材に塗布され得るか、鋳造され得るか、押出され得るか、圧延され得る粉末または液状硬化性組成物である、請求項13に記載の方法。前記反応混合物が透明な反応生成物を生成する、請求項15に記載の方法。aiaポリイソシアネートならびにbポリチオールおよび/もしくはポリアミン;iiaウレトジオンならびにbポリオール、ポリチオールおよび/もしくはポリアミン;またはiiia無水物およびbポリオールを含む反応混合物とbアルキル基である置換基を少なくとも1つは有する三置換ホスフィンを含む触媒とを含む、硬化性組成物。aiポリイソシアネート;およびiiポリオールを含む反応混合物と、bアルキル基である置換基を少なくとも1つは有する三置換ホスフィンを含む触媒とを含む硬化性組成物であって、前記ポリイソシアネートがオキサジアジントリオン環を本質的に含まず、前記反応混合物がマイケル受容体を本質的に含まない、硬化性組成物。aiポリイソシアネート;およびiiポリオールを含む反応混合物とb触媒とを含む硬化性組成物であって、前記触媒がスズ化合物を本質的に含まず、かつアルキル基である置換基を少なくとも1つは有する三置換ホスフィンを含み、前記反応混合物がマイケル受容体およびスズ化合物を本質的に含まない、硬化性組成物。発明の要旨本発明によれば、化学反応を触媒する方法が提供される。一実施形態において、方法は、反応混合物に触媒を添加することを包含する。触媒は、アルキル基である置換基を少なくとも1つは有する三置換ホスフィンを含み、反応混合物は、iaイソシアネート官能性材料ならびにbチオール官能性および/もしくはアミン官能性材料;iiaウレトジオンならびにbヒドロキシル官能性、チオール官能性および/もしくはアミン官能性材料;またはiiia無水物およびbヒドロキシル官能性材料を含む。本発明のもう一つの実施形態では、反応混合物に触媒を添加することを含む、化学反応を触媒する方法であって、触媒が、アルキル基である置換基を少なくとも1つは有する三置換ホスフィンを含み、反応混合物がマイケル受容体を本質的に含まず、反応混合物が、iオキサジアジントリオン環を本質的に含まないイソシアネート官能性材料;およびiiヒドロキシル官能性材料を含む方法が提供される。さらなる実施形態は、反応混合物に触媒を添加することを含み、ここで、触媒は、スズ化合物を本質的に含まず、かつアルキル基である置換基を少なくとも1つは有する三置換ホスフィンを含み、反応混合物はマイケル受容体およびスズ化合物を本質的に含まず、反応混合物は、iイソシアネート官能性材料;およびiiヒドロキシル官能性材料を含む。本発明は硬化性組成物も提供する。その例には、aiaポリイソシアネートならびにbポリチオールおよび/もしくはポリアミン;iiaウレトジオンならびにbポリオール、ポリチオールおよび/もしくはポリアミン;またはiiia無水物およびbポリオール;を含む反応混合物と、bアルキル基である置換基を少なくとも1つは有する三置換ホスフィンを含む触媒とが包含される。別個の実施形態では、硬化性組成物が、aiポリイソシアネート;およびiiポリオールを含む反応混合物とbアルキル基である置換基を少なくとも1つは有する三置換ホスフィンを含む触媒とを含み、ここで、ポリイソシアネートはオキサジアジントリオン環を本質的に含まず、反応混合物はマイケル受容体を本質的に含まない。もう一つの実施形態では、硬化性組成物が、aiポリイソシアネート;およびiiポリオールを含む反応混合物と、b触媒とを含み、ここで、触媒は、スズ化合物を本質的に含まず、かつアルキル基である置換基を少なくとも1つは有する三置換ホスフィンを含み、反応混合物はマイケル受容体およびスズ化合物を本質的に含まない。発明の詳細な説明作業実施例中または別段示す場合を除き、本明細書および請求項において使用される、成分の量、反応条件などを表す全ての数字は、たとえ約という用語がはっきりと表示されていなくても、あらゆる場合において、用語約によって修飾されていると理解すべきである。したがって、逆に示さない限り、以下の明細書および添付の請求項において明記されている規定する数値パラメータは、本発明によって得ようとする所望の性質に依存して変わり得る概数である。最低限、また請求項の範囲に対する均等論の適用を制限する試みとしてではなく、各数値パラメータは少なくとも、報告された有効桁数に照らし、通常の丸め技法を適用することによって、解釈されるべきである。本発明の広い範囲を明記する数値範囲および数値パラメータは概数であるものの、具体的な実施例に明記される数値は、可能な限り正確に報告されている。ただし、どの数値も、各々の試験測定に見いだされる標準偏差に必然的に起因する一定の誤差を、元来含有している。本明細書において挙げるどの数値範囲も、そこに包摂される全ての部分範囲を包含することが意図されている。例えば1~10という範囲は、挙げられた最小値である1と挙げられた最大値である10とを含めてその間にある、すなわち1に等しいか1より大きい最小値と10に等しいか10未満である最大値とを有する、全ての部分範囲を包含することを意図している。複数は単数を包括し、逆もまた同じである。例えば単数形あるa、an、そのtheは、1つの指示物にはっきりと明解に限定されていない限り、複数の指示物を包含する。例えばあるポリイソシアネートに関して本発明が説明されている場合、複数そのような化合物の混合物を含むを使用することができる。本明細書において使用する場合、用語ポリマーは、プレポリマー、オリゴマー、およびホモポリマーとコポリマーの両方を指すことが意図され、接頭辞ポリは2つ以上を指す。本発明の方法は、反応混合物に触媒を添加して、反応物が多官能性である場合に硬化性組成物を形成させることを含む。本発明は硬化性組成物にも向けられる。触媒は、アルキル基である置換基を少なくとも1つは有する三置換ホスフィンを含む。ホスフィン上の他の置換基は、アリールおよび/またはアルキル基の任意の組合せでありうる。例えばホスフィン上の2つの置換基は、4つ以上の炭素原子多くの場合、6つ以上の炭素原子を有するアルキル基であり得、1つの置換基はアリール基であり得る。あるいは、3つの置換基が全てアルキル基例えば6つ以上の炭素原子を有するアルキル基であり得る。本発明の特定の実施形態では、トリオクチルホスフィンが触媒として使用される。特定の条件下では、三置換ホスフィンを酸、典型的には有機酸と反応させてから、それを反応混合物に添加することが望ましい場合もある。ホスフィンのこのブロッキングは、それを、空気中でより安定なものにし、触媒反応のより正確な制御を可能にする。どの酸でも適しうるが、1~8個の炭素原子を有する揮発性の有機酸、例えば酢酸およびプロピオン酸が、最も頻繁に使用される。本発明の方法において、反応混合物への触媒の添加は、触媒を使用しない場合に必要とされるであろう温度よりも低い温度で反応が進行する原因でありうる。また、反応は、所与の温度において、触媒がない場合に特定の反応物間で観察されるであろう速度よりも、速く起こりうる。反応は、関与する化学に依存して、周囲温度で、または高温で、例えば30°Cより高い温度で行われうる。触媒は、反応混合物中の任意の反応性官能基の反応を可能にするまたは加速するのに十分な量で使用される。量は、関与する反応物の化学に基づいて変わりうるが、典型的には、本発明の方法において使用される三置換ホスフィンの量は、反応混合物中の樹脂固形分の総重量に基づいて0.1~10重量パーセントである。本発明の方法はさまざまな化学反応を触媒するのに役立つ。多くの反応混合物が本発明の方法において適している。反応混合物の成分は、典型的には、個別包装で提供されて、反応の直前に一つに混合されるが、これは、多くの場合、硬化性組成物にとって有用である。また、一定の実施形態において、反応混合物は、粉末または液状硬化性組成物であってよく、コーティングまたは積層フィルムとして基材に塗布されても、鋳造されても、押出されても、圧延されてもよい。反応混合物は、遊離フィルム、ディスプレイスクリーン、窓グレージング、風防、レンズなどとしての使用に適した、透明な反応生成物を生成することもできる。本発明の一定の実施形態において、反応混合物は、iaイソシアネート官能性材料ならびにbチオール官能性および/またはアミン官能性材料を含みうる。そのような実施形態において、イソシアネート官能性材料iaは、任意のイソシアネート官能性材料、例えばモノイソシアネート、ならびに/またはジイソシアネートおよびトリイソシアネートなどのポリイソシアネートビウレットおよびイソシアヌレートを含むでありうる。1,4-テトラメチレンジイソシアネートおよび1,6-ヘキサメチレンジイソシアネートを含む任意の適切なジイソシアネートのビウレットを、本発明の方法における反応物iaとして使用しうる。また、イソホロンジイソシアネートおよび4,4’-メチレン-ビス-シクロヘキシルイソシアネートなどの脂環式ジイソシアネートのビウレットも、利用することができる。ビウレットを調製しうる適切なアラルキルジイソシアネートの例は、メタ-キシリレンジイソシアネートおよびα,α,α’,α’-テトラメチルメタ-キシリレンジイソシアネートである。ジイソシアネートそのものも、本発明の方法における反応物iaとして使用されうる。三官能性イソシアネート、例えばイソホロンジイソシアネートの三量体、トリイソシアナトノナン、トリフェニルメタントリイソシアネート、1,3,5-ベンゼントリイソシアネート、2,4,6-トルエントリイソシアネート、CYTHANE3160という商品名でCYTECIndustriesによって販売されているトリメチロールプロパンとテトラメチルキシレンジイソシアネートとの付加物、およびヘキサメチレンジイソシアネートのイソシアヌレートであってBayerCorporationから入手可能なDESMODURN3300も、反応物iaとして使用されうる。硬化性組成物にしばしば使用されるポリイソシアネートには、環式イソシアネート、特に、ヘキサメチレンジイソシアネートおよびイソホロンジイソシアネートなどのジイソシアネートのイソシアヌレートが包含される。反応物iaとして使用されるイソシアネート官能性材料は、当業者に公知である適切な材料および技法を使って1つ以上のポリアミンおよび/またはポリオールで鎖長伸長された、上に開示したものの1つでもありうる。反応混合物において使用するのに適切なチオール官能性材料には、一級チオール基および/または2級チオール基を有する任意の材料が包含される。これらの材料は、モノマーであっても、オリゴマーであっても、ポリマーであってもよく、そして、単官能性であっても多官能性であってもよい。そのような反応混合物はチオウレタンを生成する。同様に、反応混合物において使用するのに適切なアミン官能性材料には、一級および/または二級アミン基を有する任意のモノマー、オリゴマー、またはポリマー材料が包含される。三置換ホスフィンの存在下でイソシアネートと反応させると、ウレアが形成される。チオール官能性材料とアミン官能性材料の組合せも反応混合物において使用してよく、本発明に従ってチオウレアの触媒的形成をもたらす。本発明の代替的実施形態において、反応混合物は、iiaウレトジオンuretdioneならびにbヒドロキシル官能性、チオール官能性および/またはアミン官能性材料を含みうる。ウレトジオンは、互いに同じであっても異なってもよい任意の2つのイソシアネート官能性材料ほとんどの場合、モノイソシアネートであるが、多官能性イソシアネートも使用しうる;残存する遊離イソシアネート基は例えばアルコールでキャッピングしうるから調製されうる。本発明のこの実施形態では、三置換ホスフィンがまずウレトジオンと反応して中間体を形成し、次に、その中間体が反応混合物中の他の反応物上の活性水素基ヒドロキシル、チオール、および/またはアミンと反応すると考えられる。チオールおよびアミンは、上に開示したもののいずれであってもよい。反応混合物において使用するのに適切なヒドロキシル官能性材料には、一級および/または二級ヒドロキシル基を有する任意のモノマー、オリゴマー、またはポリマー材料、例えばモノアルコール、エチレングリコール、プロピレングリコール、トリメチロールプロパン、ならびにより大きな分子、例えばオリゴマーおよび/またはポリマーモノアルコール、ならびにアクリルポリオール、ポリエーテルポリオール、ポリエステルポリオール、およびポリウレタンポリオールなどを包含するポリオールが包含される。本発明の別の実施形態では、反応混合物が、iiia無水物およびbヒドロキシル官能性材料、例えば上に開示したもののいずれかを含みうる。無水物には、とりわけ、フタル酸無水物、テトラヒドロフタル酸無水物、ヘキサヒドロフタル酸無水物、メチルヘキサヒドロフタル酸無水物、およびクロレンド酸無水物などが包含されうる。ポリ無水物も、本発明の方法における使用に適している。本発明のさらなる実施形態では、反応混合物が、マイケル受容体を本質的に含まず、iオキサジアジントリオン環を本質的に含まない、ポリイソシアネートなどのイソシアネート官能性材料;およびiiポリオールなどのヒドロキシル官能性材料を含みうる。適切なイソシアネートおよびアルコールには、上に開示したものが包含される。そのような実施形態では、触媒がスズ化合物をさらに含みうる。適切なスズ化合物の例には、ジブチルスズオキシド、第一スズオクトエート、ジブチルスズジラウレート、ジブチルスズジアセテート、ジブチルスズメルカプチド、ジブチルスズジマレエート、ジメチルスズジアセテート、および/またはジメチルスズジラウレートが包含される。あるいは、触媒および反応混合物はどちらも、スズ化合物を本質的に含まないものでありうる。本明細書請求項を含むの至るところで使用される本質的に含まないとは、ある化合物が組成物中に存在する場合に、それは0.1重量パーセント未満の量で、通常は痕跡量未満の量で、偶発的に存在することを意味する。他の特定の実施形態には、反応混合物に触媒を添加することを含む、化学反応を触媒する方法であって、触媒がスズ化合物を本質的に含まず、かつアルキル基である置換基を少なくとも1つは有する三置換ホスフィンを含み、反応混合物がマイケル受容体およびスズ化合物を本質的に含まない方法が包含される。そのような実施形態において、反応混合物は、典型的には、i任意のイソシアネート官能性材料、例えば上に開示したもの;およびiiヒドロキシル官能性材料、ここでも、例えば上に開示したものを含む。以下の実施例を参照して本発明をさらに説明する。実施例は単に本発明を例示するものであり、限定を意図しているわけではない。別段示さない限り、全ての割合は重量による。実施例1この実施例は、トリオクチルホスフィンによるヒドロキシル/無水物コーティングの触媒作用を実証する。1.樹脂1の合成100gのn-ブチルアセテート中で45.9gのメチルメタクリレート、15.19gのラウリルメタクリレート、14.1gのスチレン、10gの2-ヒドロキシエチルアクリレート、14.81gのヒドロキシルポリエステルアクリレートTone登録商標M-100モノマー、DowChemicalCompany、ミシガン州ミッドランドを混合することにより、ヒドロキシル官能性樹脂を合成した。3.64gのVAZO67DuPontChemicalCompanyをこの重合の開始剤として使用した。2.樹脂2の合成9.52gのミネラルスピリット、35.51gのn-ブチルアセテートおよび54.97gのエチル3-エトキシプロパノエートEastmanChemicalCompany、テネシー州キングズポート中で22.01gのマレイン酸無水物、15.6gのメチルメタクリレート、46.79gのスチレン、15.6gのn-ブチルアクリレートを混合することにより、無水物官能性樹脂を合成した。7.83gのt-ブチルペルオキシ-2-エチルヘキサノエートを、この重合の開始剤として使用した。異なる触媒の性能を評価するために一連の配合物を調製した。表1にそれらの配合物を列挙する。1DowChemicalCompanyの完全子会社であるRohmandHaasCompanyから入手可能。2AkzoNobelSurfaceChemistryABスウェーデン国ステヌングスンドから入手可能。3CytecIndustriesInc.ニュージャージー州ウッドランドパークから入手可能。コーティング1~6を調製し、4ミルのドローダウンバーを使用して冷間圧延鋼板上に延ばしdrawdownし、コットン時間およびゲル化時間を監視した。コットン時間は、コットンボールを当てて、塗布されたコーティングを逆さまにした時に、塗布されたコーティングからコットンボールが落ちるようなレベルの乾燥にコーティングが達するのに必要な時間の量である。ゲル化時間は、コーティング容器を常態から90°回転させた時に、コーティングが流れない程度までコーティングがゲル化するのに必要な時間の量である。ケーニッヒ硬度測定は、コーティング塗布の24、144および312時間後に行った。この実験から得られたデータを表2に列挙する。表2に提示するデータは、トリオクチルホスフィンがヒドロキシル/無水物反応にとって適切な触媒であることを示している。コットン時間および硬度の値は、評価した他の触媒と同程度であり、一方、ゲル化時間は、平均してより長い。より長いゲル化時間は、コーティングがゲル化する前に作業者がコーティングを扱うための時間が増えることになるので、実のところ、コーティングにおいては有益である。実施例2この実施例は、チオール/イソシアネート反応におけるトリオクチルホスフィンのブロッキングを実証する。ペンタエリトリトールテトラキス3-メルカプトプロピオネートを含有する6gのSIKKENSAUTOCLEARUVAkzoNobelCarRefinishesオランダ国アムステルダムから入手可能を、5gの66DESMODURN3600BayerMaterialsScienceペンシルベニア州ピッツバーグ製溶液n-ブチルアセテート中と混合することにより、3つのコーティングを調製した。1つ目のコーティングには、0.6gの、モル比が1:1のプロピオン酸とトリオクチルホスフィンとを20含有するキシレン溶液を添加した。2つ目のコーティングには、1.2gの、モル比が5:1のプロピオン酸とトリオクチルホスフィンとを20含有するキシレン溶液を添加した。3つ目のコーティングには、1.8gの、モル比が10:1のプロピオン酸とトリオクチルホスフィンとを20含有するキシレン溶液を添加した。モル比が1:1のプロピオン酸とトリオクチルホスフィンとを含有するコーティングのゲル化時間は、15秒であった。モル比が5:1のプロピオン酸とトリオクチルホスフィンとを含有するコーティングのゲル化時間は、60秒であった。モル比が10:1のプロピオン酸とトリオクチルホスフィンとを含有するコーティングのゲル化時間は、120秒であった。これらのデータは、トリオクチルホスフィンへの酸の添加が、トリオクチルホスフィンの触媒能力を遅延させることを示している。実施例3この実施例は、トリオクチルホスフィンを使ってアミンとイソシアネートの間の反応を触媒することを実証する。334.8gのJEFFAMINET-5000HuntsmanCorporation、テキサス州ザウッドランズ、248.3gのアクリル/アスパルテートアミン硬化剤US2008/0141903A1の実施例A参照、317.6gのCLEARLINK1000DorfKetalChemicalsLLC、テキサス州スタッフォード、11.8gのByk9077Byk-ChemieGmbH、ドイツ国ヴェーゼル、26.1gのTINUVIN292CibaSpecialtyChemicals、28.8gのVULCANXC72CabotCorporation、ミシガン州ビルリカ、16.3gのCAB-O-SILM-5CabotCorporation、ミシガン州ビルリカ、16.3gのCLAYTONE546SouthernClayProducts,Inc.、テキサス州ゴンザレスを含有する粉砕ペーストを、コールズブレードを使って混合した後、TZPと1.0mm粉砕媒体とを投入したアイガーミルに導入した。粉砕ペーストを7.5ヘグマンが達成されるまで粉砕した後、混合物をミルから取り出した。表3には、上述の粉砕ペーストを使って調製された4つの配合物が含有されている。1CAT133は、DURABED用のイソシアネートベースの触媒であり、PPGIndustries,Inc.ペンシルベニア州ピッツバーグから入手可能である。ドローダウンバーを使ってフィルムを延ばした。トリオクチルホスフィンを含有する配合物A、BおよびCから調製されたフィルムの不粘着時間は、それぞれ25秒、22秒および20秒であり、一方、ジブチルスズジラウレートを含有する配合物Dの粘着時間は、29秒である。実施例4この実施例は、ヒドロキシル基とイソシアネートの間の反応を触媒することを例示する。90.6gのアクリルモノマー395.3gのCARDURAE-10PHexionSpecialtyChemicals、オハイオ州コロンバスを、115.6gの氷アクリル酸抑制されていると、1.21gの亜鉛2-エチルヘキサノエート溶液DuraChemicalsInc.カリフォルニア州エメリービルから入手可能なミネラルスピリット中の8溶液および0.09gのp-メトキシフェノールの存在下で反応させることによって作ったもの、372.3gのn-ブチルメタクリレート抑制されている、455gのメチルメタクリレート、328.6gのスチレン、542.4gのヒドロキシプロピルメタクリレート、18gの氷アクリル酸抑制されているを、222.4gのメチルアミルケトンおよび767gのキシレン中で、9.1gのラウリルメルカプタンを連鎖移動剤として使用し、108gのジ-tertアミルペルオキシドおよび9gのトリフェニルホスファイトを開始剤として使用して反応させることにより、アクリルポリオールアクリルポリオール1を作った。表4に列挙するベース配合物を使って、ヒドロキシル/イソシアネート反応の触媒作用を評価した。1Byk-ChemieGmbH、ドイツ国ヴェーゼル。2EverlightChemicalIndustrialCorporation、台湾国台北。3三共ライフテック株式会社、日本国東京。表4のベース配合物Aを使って、表5に列挙する配合物を調製した。1CytecIndustriesInc.ニュージャージー州ウッドランドパークから入手可能。2PPGRefinishProductsオハイオ州ストロングズビルから入手可能なイソシアネート硬化剤。3ASTMD4366。コーティングを調製し、従来のフィードスプレーガンを使用して噴霧した。トリオクチルホスフィンとジブチルスズジラウレートとを含有するコーティングC、およびジブチルスズジラウレートを含有するコーティングDは、それぞれ21分および20分のコットン時間を有し、一方、トリオクチルホスフィンを含有するコーティングB、および触媒を含有しないコーティングAは、それぞれ48分および51分のコットン時間を有した。コーティングB、CおよびDは317分、160分および189分のゲル化時間を有し、一方、コーティングA触媒なしは、6000分を上回るゲル化時間を有した。塗布の24時間後に、コーティングA、B、CおよびDのケーニッヒ硬度値は、19、39、31および28であった。表5に提示するデータは、トリオクチルホスフィンが、単独で触媒として、またはジブチルスズジラウレートと共に共触媒として作用することができ、粘着時間、ゲル化時間およびケーニッヒ硬度の値は無触媒対照コーティングAより良いことを示している。実施例5この実施例は、ウレトジオンとポリオールとの反応のための触媒としてのトリオクチルホスフィンの有効性を実証する。ウレトジオン/ポリオール配合物の3つの試料を調製した。それぞれが、次に挙げる物質の混合物を含有した。1.次のように調製したアクリルポリオール55.1グラム:撹拌機、熱電対、冷却器、およびポンプを装備した滴下ロートを装備した反応容器に、269.2グラムgのエチル-3-エトキシプロピオネートEastmanChemicalProducts製のEktaProEEP、15.2gのn-ブチルアセテートおよび5.5gのトリフェニルホスファイトを入れ、加熱還流した約160°C。次に、容器の内容物を還流条件に維持しながら、2つの供給材料ここではAおよびBと呼ぶを、それぞれ3時間および4時間かけて、少しずつ容器に添加した。供給材料Aは、548.6gのToneM-201カプロラクトンメタクリレート、DowChemicalCo.から入手可能、274.4gのメチルメタクリレートおよび274.4gのスチレンの混合物からなった。供給材料Bは、65.8gのLuperoxDTAAtochem製のフリーラジカル開始剤と24.3gのn-ブチルアセテートとの混合物からなった。2つの供給材料AおよびBの添加が完了した後、滴下ロートを各30.0gのn-ブチルアセテートですすぎ、容器の内容物を1時間還流させた。その後、加熱を中止し、容器の内容物を冷却させた。150.0gのn-ブチルアセテートを添加する。結果として生じたアクリルポリオールは、110°Cで1時間測定した総固形分含有量が65.8重量であり;ポリスチレン標準を用いるゲル浸透クロマトグラフィーで決定したところ、6600のピーク分子量、10,200の重量平均分子量および2016の数平均分子量を有し;Zのガードナー-ホルト粘度を有し;1.1の酸値を有し;20のAPHA色を有し;8.80の重量/ガロンを有し;83.3のヒドロキシル価を有した。2.TP30ポリオール10.0グラム、PerstorpABスウェーデン製のエトキシル化三官能性トリメチロールプロパン。3.BYK3000.20グラム、BYKChemieドイツ国ヴェーゼル製のポリエーテル修飾ジメチルポリシロキサンコポリマー。4.CRELANXP245946.8グラム、BayerMaterialScienceInc.ペンシルベニア州ピッツバーグ製の脂環式ポリウレトジオン。5.47.1グラムの、BayerMaterialScience,Inc.製の実験的ポリウレトジオンDESMODURN3400、2-エチルヘキサノールおよび2-エチル-1,3-ヘキサンジオールから調製されたもの;固形分含有量は、n-ブチルアセテート中、50だった;供給された状態のウレトジオン当量は1341だった。6.ブチルアセテート14.0グラム。ある試料には1.28グラムのトリオクチルホスフィンCytecIndustriesInc.、ニュージャージー州ウッドランドパークを添加し、もう一つの試料には1.28グラムのプロトンスポンジN,N,N’,N’-テトラメチル-1,8-ナフタレンジアミン、Sigma-AldrichCo.、ミズーリ州セントルイスを添加した。3つ目の試料は触媒を含まない対照とした。5時間後には、トリオクチルホスフィンによって触媒された配合物がゲル化していた。24時間後に、対照とプロトンスポンジを含む配合物は、どちらもゲル化していなかった。例示を目的として本発明の特定の実施形態を上に説明したが、添付の請求項において定義される本発明から逸脱することなく、本発明の詳細に数多くの変更を加えうることは、当業者には明白である。"